(57)【特許請求の範囲】
【請求項１】
軟磁性粉末を金型を用いて加圧成形して、バリが生じた圧粉成形体を得る成形工程と、
前記圧粉成形体にバリ取り加工を施すバリ取り工程とを備え、
前記バリ取り加工は、セラミックスの砥粒が混入された樹脂の砥粒入り樹脂繊維を複数束ねた複数の毛材を円筒形に配置したバリ取りブラシを用い、前記バリ取りブラシを自転させると共に前記圧粉成形体を公転かつ自転させて、前記毛材の端面を前記バリに押し当てることで、前記バリを除去し、
前記圧粉成形体の公転方向と自転方向とは、互いに同一方向で、かつ前記バリ取りブラシの自転方向と逆方向とし、
前記圧粉成形体の自転回数は、１回以上５回以下である圧粉磁心の製造方法。
【請求項２】
前記セラミックスは、炭化ケイ素、窒化ケイ素、及び酸化アルミニウムから選択される少なくとも１種である請求項１に記載の圧粉磁心の製造方法。
【請求項３】
前記バリ取り工程は、前記バリ取り加工の途中で前記バリ取りブラシの自転方向を少なくとも一回反転させる請求項１又は請求項２に記載の圧粉磁心の製造方法。
【請求項４】
前記バリ取り加工は、前記圧粉成形体の前記バリが生じた端面からの前記バリ取りブラシの切込量を１ｍｍ以上５ｍｍ以下として行う請求項１から請求項３のいずれか１項に記載の圧粉磁心の製造方法。
【請求項５】
前記バリ取り加工は、前記圧粉成形体の角部に、面取り長さ０．２５ｍｍ以上の面取り部を形成する請求項１から請求項４のいずれか１項に記載の圧粉磁心の製造方法。
【請求項６】
前記毛材の毛丈が５ｍｍ以上２０ｍｍ以下である請求項１から請求項５のいずれか１項に記載の圧粉磁心の製造方法。
【請求項７】
請求項１から請求項６のいずれか１項に記載の圧粉磁心の製造方法によって得られた圧粉磁心。
【請求項８】
巻線を巻回してなるコイルと、前記コイルが配置される磁心とを備えるコイル部品であって、
前記磁心の少なくとも一部は、請求項７に記載の圧粉磁心であるコイル部品。
【発明の詳細な説明】
【技術分野】
【０００１】
本発明は、圧粉磁心の製造方法、圧粉磁心、及びコイル部品に関する。特に、圧粉成形体に生じたバリを効率良く除去できる圧粉磁心の製造方法に関する。
【背景技術】
【０００２】
自動車、電気機器、産業機械などの各種製品の部品として、コイル部品が使用されている。コイル部品は、巻線を巻回してなるコイルと、コイルが配置される磁心とを備える。コイル部品の具体例としては、例えば、チョークコイル、リアクトル、トランス、モータ、アンテナ、イグニッションコイルなどが挙げられる。磁心には、従来、電磁鋼鈑を積層した積層鋼鈑やフェライトコアが利用されているが、これに替わる材料として、最近では、磁気特性の向上と低コスト化との両立を図る観点から圧粉磁心の利用が増えている。
【０００３】
一般に、圧粉磁心は、粒子表面に絶縁被膜を有する軟磁性粉末を金型を用いて加圧成形して圧粉成形体を作製した後、圧粉成形体にバリ取り加工や熱処理などの後処理を施して製造される。通常、粉末成形用の金型は、型孔を有するダイとパンチ（上パンチ、下パンチ）とを組み合わせて構成されており、このような金型を使用して、軟磁性粉末を型孔に充填した後、パンチで軟磁性粉末を押圧することにより、圧粉成形体が得られる。このような金型を用いて加圧成形して得られた圧粉成形体には、パンチで押圧された端面（以下、単に「端面」と呼ぶことがある）の周縁部（端面と側面とがなす角部）に端面から垂直方向（パンチの押圧方向）に突出するバリが生じることがある。
【０００４】
圧粉磁心をコイル部品に使用する際、圧粉磁心にバリがあると、コイルの巻線の導体や絶縁被覆を傷付けたり、コイル部品の使用中にバリが欠落すると、コイル部品の動作不良の原因となるおそれがある。具体的には、巻線の巻回時の断線や絶縁被覆の損傷よるショート、或いは、欠落したバリがコイルに接触することによるショート、その他、例えばモータやソレノイドなどであれば、欠落したバリが駆動部に噛み込むことによる損傷や動作不良などが挙げられる。したがって、圧粉成形体に生じたバリは確実に除去することが望まれる。
【０００５】
例えば、特許文献１には、焼結部品の製造において、焼結前の粉末成形体に対して、バリ取り用ブラシを用いてバリを除去する技術が開示されている。具体的には、バリ取り用ブラシの毛材をバリに対して傾斜して接触させつつ、バリ取り用ブラシを粉末成形体の軸心と同心の軸を中心にして回転させて、毛材でバリを擦って除去することが記載されている。この特許文献1には、バリ取り用ブラシの毛材の材質に、ポリアミド系繊維（ナイロン繊維）や金属繊維（例、ステンレス繊維）を採用することが記載されている。
【先行技術文献】
【特許文献】
【０００６】
【特許文献１】特開２０１０−９９７７４号公報
【発明の概要】
【発明が解決しようとする課題】
【０００７】
圧粉磁心の需要の増加に伴い、圧粉磁心に対する低コスト化の要求が益々強くなっている。したがって、圧粉磁心の更なる低コスト化の要求に応えるため、生産性を高める必要がある。
【０００８】
従来、圧粉磁心の製造においても、ナイロン繊維や金属繊維のバリ取りブラシを用いて圧粉成形体の端面に生じたバリを除去することが行われている。しかしながら、ナイロン繊維のバリ取りブラシでは、柔らかいため、バリを確実に除去できず、バリが取りきれない場合がある。特に、根元が厚く、折れ難いバリが除去されずに残ることがある。一方で、金属繊維のバリ取りブラシの場合は、圧粉成形体を傷つけたり、角部を欠けさせたりするなど、圧粉成形体へのダメージが大きい。そのため、細くてしなやかな金属繊維を用いる必要があるが、そのような金属繊維を用いた場合は、研削力が低下することから、ナイロン繊維を用いた場合と同様に、バリを十分に除去できないことがある。そこで、バリ取り加工を長時間かけて行ったり、バリ取り加工を繰り返し行うことで、バリを確実に除去することが考えられるが、その場合は、バリ取り加工に時間がかかり、効率が悪い。よって、圧粉磁心の低コスト化を実現する観点から、圧粉成形体に生じたバリを効率良く除去することが望まれる。その他、エンドミル、フライスカッタ、砥石などの回転研削工具を用いてバリ取り加工を行うことも考えられるが、その場合は、圧粉成形体における磁性粒子表面の絶縁被膜が研削加工によって除去されると共に、磁性粒子が加工方向に塑性変形して粒子同士がつながり、圧粉磁心の磁気特性の悪化（損失の増大など）を招くことがある。
【０００９】
本発明は、上記の事情に鑑みてなされたもので、その目的の一つは、圧粉成形体に生じたバリを効率良く除去できる圧粉磁心の製造方法を提供することにある。また、別の目的は、上記製造方法によって得られた圧粉磁心を提供することにある。他の目的は、上記圧粉磁心を備えるコイル部品を提供することにある。
【課題を解決するための手段】
【００１０】
本発明の一態様に係る圧粉磁心の製造方法は、軟磁性粉末を金型を用いて加圧成形して、バリが生じた圧粉成形体を得る成形工程と、前記圧粉成形体にバリ取り加工を施すバリ取り工程と、を備え、前記バリ取り加工は、セラミックスの砥粒が混入された樹脂の砥粒入り樹脂繊維を複数束ねた毛材を有するバリ取りブラシを用い、前記毛材の端面を前記バリに押し当てることで、前記バリを除去する。
【００１１】
本発明の一態様に係る圧粉磁心は、上記本発明の一態様に係る圧粉磁心の製造方法によって得られたものである。
【００１２】
本発明の一態様に係るコイル部品は、巻線を巻回してなるコイルと、前記コイルが配置される磁心とを備え、前記磁心の少なくとも一部は、上記本発明の一態様に係る圧粉磁心である。
【発明の効果】
【００１３】
上記圧粉磁心の製造方法は、圧粉成形体に生じたバリを効率良く除去できる。上記圧粉磁心は、生産性が高く、低コスト化を実現できる。上記コイル部品は、低コスト化を実現できる。
【図面の簡単な説明】
【００１４】
【図１】実施形態１に係る圧粉磁心の製造方法における成形工程を示す説明図である。
【図２】実施形態１に係る圧粉磁心の製造方法における圧粉成形体の一例を示す模式図である。
【図３】実施形態１に係る圧粉磁心の製造方法におけるバリ取りブラシの一例を示す斜視図である。
【図４】実施形態１に係る圧粉磁心の製造方法におけるバリ取り工程のバリ取り加工を示す斜視図である。
【図５】図４におけるバリ取りブラシと圧粉成形体とを接触させた状態を示す部分拡大図である。
【図６】実施形態１に係る圧粉磁心の製造方法におけるバリ取りブラシの切込量を示す概略側面図である。
【図７】実施形態１に係る圧粉磁心の製造方法におけるバリ取り加工後の圧粉成形体の一例を示す模式図である。
【図８】実施形態２に係る圧粉磁心の製造方法におけるバリ取り工程のバリ取り加工を示す斜視図である。
【発明を実施するための形態】
【００１５】
《本発明の実施形態の説明》
最初に本発明の実施態様を列記して説明する
【００１６】
（１）本発明の一態様に係る圧粉磁心の製造方法は、軟磁性粉末を金型を用いて加圧成形して、バリが生じた圧粉成形体を得る成形工程と、圧粉成形体にバリ取り加工を施すバリ取り工程とを備える。バリ取り加工は、セラミックスの砥粒が混入された樹脂の砥粒入り樹脂繊維を複数束ねた毛材を有するバリ取りブラシを用い、毛材の端面をバリに押し当てることで、バリを除去する。
【００１７】
上記の構成によれば、砥粒入り樹脂繊維のバリ取りブラシを用いることで、従来のナイロン繊維や金属繊維のバリ取りブラシを用いた場合に比較して、圧粉成形体を損傷させることなく圧粉成形体の端面に生じたバリを効率よく除去できる。したがって、バリを確実に除去できるため、圧粉磁心の生産性が高く、圧粉磁心の低コスト化が可能である。また、砥粒入り樹脂繊維であれば、柔軟性と剛性とを兼ね備えられる（バランスが良い）ため、バリ取り加工を大きな切り込み量で行えば、バリの効率的な除去と同時に面取り部の形成も可能である。
【００１８】
バリ取りブラシを用いたバリ取り加工では、ブラシによってバリを擦り取ることから、砥石などの回転研削工具を用いたバリ取り加工に比較して、バリ取り加工によって圧粉成形体における磁性粒子同士がつながるといった不具合が生じ難く、圧粉磁心の磁気特性の低下も起き難い。
【００１９】
（２）上記圧粉磁心の製造方法の一形態として、セラミックスは、炭化ケイ素、窒化ケイ素、及び酸化アルミニウムから選択される少なくとも１種のセラミックスであることが挙げられる。
【００２０】
上記の構成によれば、炭化ケイ素、窒化ケイ素、アルミナ、といったセラミックスの繊維を用いることで、高い研削力を発揮でき、バリを効率良く除去できる。また、このような材質のセラミックス繊維は、工業的に生産されており、容易に入手できる。
【００２１】
（３）上記圧粉磁心の製造方法の一形態として、バリ取りブラシは、複数の毛材が円筒形に配置され、バリ取り加工は、バリ取りブラシを自転させて行うことが挙げられる。
【００２２】
上記の構成によれば、複数の毛材が円筒形に配置されたバリ取りブラシを自転させながらバリ取り加工を行うことで、ブラシの回転により各毛材でバリを叩きながら擦り取ることができ、バリ取り能力が高い。また、各毛材が均等にバリに接触することから、各毛材の長さが均等に摩耗するため、加工に伴う毛材の長さ（毛丈）のバラツキを小さくでき、均一で安定した加工品質を維持し易い。
【００２３】
（４）上記圧粉磁心の製造方法の一形態として、バリ取り工程は、圧粉成形体を公転させながら行うことが挙げられる。
【００２４】
上記の構成によれば、圧粉成形体の角部にサイズの大きい面取りを施し易い。
【００２５】
（５）上記圧粉磁心の製造方法の一形態として、バリ取り工程は、バリ取りブラシを自転させ、バリ取り加工の途中でバリ取りブラシの自転方向を少なくとも一回反転させることが挙げられる。
【００２６】
上記の構成によれば、圧粉成形体の角部に均質かつサイズの大きい面取りを施し易い。バリ取り加工の途中でバリ取りブラシの自転方向を反転させれば、圧粉成形体の角部に対して一方向ではなく双方向からバリ取りブラシの毛材を接触させられる。そのため、圧粉成形体の角部に偏りのない均質なバリ取り加工を施せる。
【００２７】
（６）上記圧粉磁心の製造方法の一形態として、バリ取り工程は、圧粉成形体を自転させながら行うことが挙げられる。
【００２８】
上記の構成によれば、圧粉成形体の角部にサイズの大きい面取りを施し易い。特に、圧粉成形体を公転させると共に自転させれば、圧粉成形体の角部に対して種々の方向からバリ取りブラシの毛材を接触させることもできる。そのため、圧粉成形体の角部に偏りのない均質なバリ取り加工を施すことができる。その上、バリ取りブラシが均等に摩耗させられて局所的な減りが生じ難い。
【００２９】
（７）上記圧粉磁心の製造方法の一形態として、バリ取り加工は、圧粉成形体のバリが生じた端面からのバリ取りブラシの切込量を１ｍｍ以上５ｍｍ以下として行うことが挙げられる。
【００３０】
上記の構成によれば、バリ取りブラシの切込量を１ｍｍ以上とすることで、バリを効果的に除去することができる。一方、切込量を５ｍｍ以下とすることで、バリ取り加工後の圧粉成形体（圧粉磁心）の角部を所望のサイズ及び形状（Ｒ形状やＣ形状）の面取り部に仕上げることができる。
【００３１】
（８）上記圧粉磁心の製造方法の一形態として、バリ取り加工は、圧粉成形体の角部に、面取り長さ０．２５ｍｍ以上の面取り部を形成することが挙げられる。
【００３２】
上記の構成によれば、角部における面取り長さを０．２５ｍｍ以上にすることで、角部が欠け難い圧粉磁心を製造できる。ここで、面取り長さとは、面取り部を斜辺とする直角三角形の２辺の各辺の長さのことであり、面取り長さが０．２５ｍｍ以上とは、両辺の長さがそれぞれ０．２５ｍｍ以上であることをいう。また、面取り部を斜辺とする直角三角形の２辺とは、圧粉成形体（圧粉磁心）の端面に平行な辺と垂直な辺のことである。
【００３３】
（９）上記圧粉磁心の製造方法の一形態として、毛材の毛丈が５ｍｍ以上２０ｍｍ以下であることが挙げられる。
【００３４】
上記の構成によれば、毛材の毛丈を５ｍｍ以上とすることで、毛材に柔軟性を付与して、圧粉成形体が損傷し難くできる。一方、毛材の毛丈を２０ｍｍ以下とすることで、毛材のコシを維持して研削力を確保でき、バリを効率良く除去できる。
【００３５】
（１０）本発明の一態様に係る圧粉磁心は、上記（１）〜（９）のいずれかに記載の圧粉磁心の製造方法により製造された圧粉磁心である。
【００３６】
上記の構成によれば、上記圧粉磁心は、上記圧粉磁心の製造方法によって得られたものであり、生産性が高く、低コスト化を実現できる。
【００３７】
上記圧粉磁心は、バリが除去されていることから、圧粉磁心をコイル部品に使用した際に、バリによってコイルの巻線の絶縁被覆を傷付けたり、バリが欠落することによってコイル部品が動作不良を起こしたりすることを防止できる。また、複数の圧粉磁心を組み合わせてコイル部品の磁心を構成する場合、圧粉磁心の端面同士を突き合わせて接合する際、端面のバリが除去されていることで、バリによって端面間にギャップが形成されるがことなく、磁気特性の低下を抑制できる。更に、角部が所望の面取り形状（Ｒ形状やＣ形状）に形成された圧粉磁心であれば、角部が欠け難いので他の部材との接触に伴う角部の欠けを抑制できる。角部が面取りされた圧粉磁心としては、具体的には、角部に面取り長さが０．２５ｍｍ以上の面取り部を有する態様が挙げられる。
【００３８】
（１１）本発明の一態様に係るコイル部品は、巻線を巻回してなるコイルとコイルが配置される磁心とを備え、磁心の少なくとも一部は、上記（１０）に記載の本発明の一態様に係る圧粉磁心である。
【００３９】
上記の構成によれば、磁心の少なくとも一部が上記圧粉磁心であることから、低コスト化を実現できる。
【００４０】
《本発明の実施形態の詳細》
本発明の実施形態の詳細を説明する。なお、本発明は、これらの例示に限定されるものではなく、特許請求の範囲によって示され、特許請求の範囲と均等の意味および範囲内でのすべての変更が含まれることが意図される。
【００４１】
《実施形態１》
〔圧粉磁心の製造方法〕
実施形態１に係る圧粉磁心の製造方法は、軟磁性粉末を金型を用いて加圧成形して、バリが生じた圧粉成形体を得る成形工程と、圧粉成形体にバリ取り加工を施すバリ取り工程とを備える。バリ取り加工は、バリ取りブラシを用い、バリ取りブラシの毛材の端面をバリに押し当てることで、バリを除去する。圧粉磁心の製造方法の主たる特徴とするところは、バリ取りブラシの毛材に特定の材質の毛材を用いる点にある。この特定の材質の毛材を用いてバリ取り加工すれば、詳しくは後述するが、圧粉成形体に生じたバリを効率良く除去できる。以下、図１〜７を適宜参照して各工程を詳細に説明する。図中の同一符号は同一名称物を示す。
【００４２】
［成形工程］
金型を用いた加圧成形の一例を図１に示す。金型１００は、型孔を有するダイ１１０と、型孔内に挿通配置される下パンチ１２０と、下パンチ１２０に対向配置され、下パンチ１２０と共に軟磁性粉末２００を押圧する上パンチ１２１とを備える。加圧成形は、ダイ１１０の型孔と下パンチ１２０とで形成された成形空間に軟磁性粉末２００を充填した後（図１の上図参照）、上パンチ１２１を下降させ、下パンチ１２０と上パンチ１２１とで軟磁性粉末２００を押圧して行う（図１の下図参照）。これにより圧粉成形体３０（図２参照）が得られる。
【００４３】
（軟磁性粉末）
軟磁性粉末２００は、軟磁性粒子を複数有する粉末である。軟磁性粒子の材料は、例えば、純鉄（純度９９質量％以上）や、Ｆｅ−Ｓｉ−Ａｌ系合金、Ｆｅ−Ｓｉ系合金、Ｆｅ−Ａｌ系合金、Ｆｅ−Ｎｉ系合金などの鉄合金が挙げられる。軟磁性粉末２００の平均粒径は、例えば、１μｍ以上５００μｍ以下、更に５０μｍ以上３００μｍ以下が挙げられる。軟磁性粉末の平均粒径は、レーザ回折式粒度分布測定装置により測定した体積粒度分布における累積体積が５０％となる粒径（Ｄ５０）のことである。軟磁性粒子は、その表面に形成される絶縁被膜を備えていてもよい。絶縁被膜の材料は、例えば、リン酸塩、シリコーン樹脂などの絶縁性樹脂、シリカなどの酸化物が挙げられる。絶縁被膜の厚さは、例えば、１０ｎｍ以上１μｍ以下が挙げられる。軟磁性粒子の表面に絶縁被膜を有することで、圧粉磁心の渦電流損を低減でき、圧粉磁心の磁気特性を向上できる。
【００４４】
その他、加圧成形した圧粉成形体を保形するための成形用樹脂などを軟磁性粉末に混合してもよい。成形用樹脂などの種類は、例えば、アクリル樹脂、シリコーン樹脂、ポリビニルアルコール、ポリビニルブチラール、及びパラフィンや脂肪酸アミド、脂肪酸エステルなどのワックス類などが挙げられる。成形用樹脂の含有量は、軟磁性粉末２００に対して、例えば０．１質量％以上３．０質量％以下が挙げられる。
【００４５】
（成形条件）
成形条件は、圧粉成形体３０（図２参照）が得られれば、特に問わない。例えば、成形圧力は５００ＭＰａ以上１５００ＭＰａ以下が挙げられる。成形圧力を５００ＭＰａ以上の高い成形圧力とすれば、高密度の圧粉成形体３０を得られ、圧粉磁心の磁気特性を向上できる。成形圧力を１５００ＭＰａ以下とすれば、軟磁性粒子の表面に形成された絶縁被膜の損傷を抑制できる。
【００４６】
（圧粉成形体）
図１に例示した金型１００を用いて加圧成形して得られた圧粉成形体の一例を図２に示す。金型１００から取り出した圧粉成形体３０には、その端面３０１の周縁部に端面３０１から垂直方向（パンチの押圧方向）に突出するバリ３１が生じることがある。圧粉成形体の形状は、棒状、柱状、ブロック状、板状、環状など所望の形状とする。
【００４７】
（バリ）
バリ３１は、高い成形圧力で加圧成形することで形成され、成形圧力が高いほど、大きくなる傾向がある。バリ３１の大きさは、成形圧力の大きさにもよるが、例えば、バリの根元厚さｗは０．０１ｍｍ以上０．３０ｍｍ以下程度、バリの高さｔは０．００５ｍｍ以上０．３０ｍｍ以下程度である（図２中、破線丸囲み部分の拡大断面図参照）。
【００４８】
［バリ取り工程］
バリ取り工程は、圧粉成形体にバリ取り加工を施す。バリ取り加工は、セラミックスの砥粒（図示略）が混入された樹脂の砥粒入り樹脂繊維を複数束ねた毛材を有するバリ取りブラシを用い、毛材の端面をバリに押し当てることでバリを除去する。まず、使用するバリ取りブラシの構成を説明し、その後、そのバリ取りブラシを用いて加工する加工条件を説明する。
【００４９】
（バリ取りブラシ）
バリ取り加工に用いるバリ取りブラシの一例を図３に示す。バリ取りブラシ１は、砥粒入り樹脂繊維１１を複数束ねた毛材１０を有する（図３の左上図参照）。この例では、毛材１０の一方の端部がホルダ１５に埋め込まれて固定され、砥粒入り樹脂繊維１１が結束されている。図３に例示するバリ取りブラシ１は、複数の毛材１０を有し、毛材１０が円筒形に配置されている（図３では、毛材１０の束数が３６）。
【００５０】
〈毛材〉
毛材１０（砥粒入り樹脂繊維１１）は、バリに押し当てられると砥粒入り樹脂繊維１１の樹脂が摩耗して砥粒を樹脂表面に露出させ、この露出した砥粒でバリ３１を除去する。毛材１０を砥粒入り樹脂繊維１１で構成することで、バリ３１を効率よく除去しつつ、角部が所望のサイズ及び形状に面取りされた圧粉磁心を製造できる。これは、砥粒入り樹脂繊維１１が柔軟性と剛性とをバランス良く兼ね備えているためである。即ち、樹脂が有するしなやかさにより、砥粒入り樹脂繊維１１をバリに十分に接触させられる。そして、上述のように樹脂が摩耗してセラミックスの砥粒が露出すると、この砥粒の有する硬さによりバリ３１を効率よく擦り取ることができる。
【００５１】
砥粒入り樹脂繊維１１の樹脂は、バリ取り加工時に摩耗により程度良く除去されて砥粒を樹脂から露出させる。樹脂の材質は、例えば、ポリアミド（ＰＡ）樹脂（ナイロン６、ナイロン６６、ナイロン６１０、ナイロン６１２）、ポリプロピレン（ＰＰ）樹脂、ポリフェニレンサルファイド（ＰＰＳ）樹脂、ポリブチレンテレフタレート（ＰＢＴ）樹脂、ポリエチレンテレフタレート（ＰＥＴ）樹脂などの熱可塑性樹脂が挙げられる。ＰＡ樹脂は、耐熱性、耐衝撃性に優れるため好適である。
【００５２】
砥粒入り樹脂繊維１１の砥粒は、バリを擦り取る。砥粒は、セラミックス、例えば、炭化ケイ素（ＳｉＣ）、窒化ケイ素（Ｓｉ３Ｎ４）、及び酸化アルミニウム（Ａｌ２Ｏ３）から選択される少なくとも１種が挙げられる。炭化ケイ素は硬くて好適である。砥粒の粒度（番手♯）は、後述の砥粒入り樹脂繊維１１の繊維径に併せて適宜選択できる。砥粒の番手♯は、例えば、６０以上３２５以下程度が挙げられる。砥粒の砥粒入り樹脂繊維１１における含有量は、少なすぎるとバリ３１を効率よく除去することが難しく、多すぎると樹脂の割合が少なくなり樹脂のしなやかさが低減するおそれがある。砥粒の上記含有量は、例えば、１５質量％以上４０質量％以下が挙げられる。
【００５３】
砥粒入り樹脂繊維１１の形状は、長手方向に直線状や波形状などが挙げられる。その断面形状は、円形状が代表的である。砥粒入り樹脂繊維１１の繊維径は、例えば、０．５ｍｍ以上２．０ｍｍ以下程度が挙げられる。砥粒入り樹脂繊維１１の繊維長は、１０ｍｍ以上１００ｍｍ以下程度が挙げられる。砥粒入り樹脂繊維１１の繊維径及び繊維長が上述の範囲であることで、適度な柔軟性と剛性とを毛材１０に兼備させ易い。そのため、効率的にバリ取り加工を行える上に、このバリ取り加工と同時に面取り加工を行える。
【００５４】
毛材１０は、砥粒入り樹脂繊維１１を結束して構成される。毛材１０の数は、単数でもよいし複数でもよい。毛材１０の数を単数とする場合、砥粒入り樹脂繊維１１の束ね方を柱形（円柱形）としてもよし、円筒形としてもよい。毛材の数を複数とする場合、毛材を柱形（円柱形）に配置してもよいし円筒形に配置してもよい。円筒形に配置する場合は、例えば、図３の左上図に示すように、円盤のホルダ１５の周縁に固定することが挙げられる。この例では、ホルダ１５に、円環状の埋設穴が設けられており、毛材１０の端部が埋設穴に埋め込まれて固定されることで、複数の毛材１０が円筒形に配列されている。毛材１０は、ホルダ１５に接着剤で固定されている。ホルダ１５の径は、毛材１０の直径や束数などによって適宜選択すればよく、例えば３ｍｍ以上３００ｍｍ以下程度が挙げられる。
【００５５】
〈スリーブ〉
図３に例示するバリ取りブラシ１は、毛材１０を収納するスリーブ２０を有する（図３の右上図参照）。スリーブ２０は、円筒状であり、開口した一端側からホルダ１５に固定された毛材１０が挿入される。ホルダ１５は、スリーブ２０内に収納され、例えばネジなどの固定具で固定される。ホルダ１５とスリーブ２０には、スリーブ２０の開口端から突出する毛材１０の毛丈（砥粒入り樹脂繊維１１の突出量）ｅを調整する毛丈調整機構を有することが好ましい。毛丈調整機構としては、例えばスライド構造やネジ構造などを採用できる。スライド構造の場合は、ホルダ１５をスリーブ２０内にスライド自在に収納し、ホルダ１５をスリーブ２０に対して軸方向に移動させることで、毛材１０の毛丈ｅを調整できる。ネジ構造の場合は、ホルダ１５の外周面に雄ネジを形成し、スリーブ２０の内周面にこの雄ネジに対応する雌ネジを形成して、ホルダ１５をスリーブ２０に対して回転させることで、毛材１０の毛丈ｅを調整できる。毛材１０の毛丈ｅは、例えば５ｍｍ以上２０ｍｍ以下が挙げられ、更に１０ｍｍ以上１５ｍｍ以下が挙げられる。毛材１０の毛丈ｅが長いほど柔軟性が増し、毛材１０の毛丈ｅが短いほどコシが強く研削力が高くなる。毛材１０の毛丈ｅを５ｍｍ以上とすれば、毛材１０に柔軟性を付与して、加工対象の圧粉成形体が損傷することを抑制できる。毛材１０の毛丈ｅを２０ｍｍ以下とすれば、毛材１０のコシを維持して研削力を確保できる。
【００５６】
スリーブ２０の他端側の中心には、軸部２１を有し、この軸部２１を図示しないバリ取り加工装置の回転駆動部に取り付けることで、回転駆動部によってバリ取りブラシ１が回転する。
【００５７】
（バリ取り加工）
バリ取り加工は、図３に例示したようなバリ取りブラシ１を用い、毛材１０の端面をバリ３１に押し当てることで、バリ３１を除去する。図３に例示したバリ取りブラシ１を用いたバリ取り加工の一例を図４、図５に示す。図４では、説明の便宜上、バリ取りブラシ１と圧粉成形体３０とを離隔して示している。図５では、図４におけるバリ取りブラシ１と圧粉成形体３０とを接触させた状態を部分的に拡大して示している。図４、５中、実線及び破線の太矢印は回転方向を示し、丸付き数字は回転方向の順番を示す。
【００５８】
図４、図５に例示するバリ取り加工は、圧粉成形体３０の端面３０１に対して毛材１０を垂直（即ち、毛材１０の端面を平行）に接触させ、毛材１０の端面をバリ３１に押し当てつつ、バリ取りブラシ１を自転（回転）させて行う。バリ取りブラシ１を自転させながらバリ取り加工を行うことで、バリ取りブラシ１の回転により各毛材１０の砥粒入り樹脂繊維１１に含まれる砥粒でバリ３１を微視的に削り取ることができ、バリ取り能力が高くなる。また、各毛材１０が均等かつ連続的にバリ３１に接触することから、各毛材１０の長さが均等に摩耗するため、加工に伴う毛材１０の長さ（毛丈ｅ）のバラツキを小さくでき、均一で安定した加工品質を維持し易い。
【００５９】
バリ取り加工は、圧粉成形体３０を公転及び自転の少なくとも一方をさせながら行うことが好ましい。圧粉成形体３０を公転、又は自転させることで、或いは公転と共に自転させることで、圧粉成形体３０の角部にサイズの大きい面取りを施し易い。ここでは、圧粉成形体３０を公転させながらバリ取り加工を行う形態を説明する。圧粉成形体３０を公転させると共に自転させてバリ取り加工を行う形態については実施形態２で説明する。圧粉成形体３０を公転させるには、例えば、図４に示す回転盤９０を用いることが挙げられる。
【００６０】
回転盤９０は、圧粉成形体３０を載置する設置台９１と、設置台９１が取り付けられ、回転自在であって自らが自転することで設置台９１を公転させる公転台９２とを備える。公転台９２は、モータなどの駆動源（図示略）により回転する。圧粉成形体３０は、公転台９２が回転することにより設置台９１が公転することで公転する。
【００６１】
設置台９１の数は、単数でもよいし複数でもよい。ここでは、設置台９１の数を６個（複数）としている。設置台９１を複数とすれば、一つのバリ取りブラシ１で複数の圧粉成形体３０を同時にバリ取り加工できる。
【００６２】
公転台９２の直径は、適宜選択できる。ここでは、バリ取りブラシ１の直径よりも小さい。公転台９２の回転軸は、公転台９２の中心に位置している。公転台９２のバリ取りブラシ１に対する位置関係は、互いの回転軸がずれて配置される位置としている。公転台９２の回転軸とバリ取りブラシ１の回転軸とのずれは、例えば、バリ取りブラシ１の外接円の一部（円弧）が複数の設置台９１のそれぞれに配置される圧粉成形体３０の内接円の内側に配置される程度とすることが好ましい。圧粉成形体３０の内接円とは、公転台９２の回転軸を中心とし、円周上に配置した各圧粉成形体３０の周縁部の一辺を接線とする円をいう。バリ取りブラシ１の外接円とは、円筒状に配置された全ての毛材１０の外接円をいう。このように公転台９２の回転軸とバリ取りブラシ１の回転軸とをずらせば、圧粉成形体３０の公転軌道とバリ取りブラシ１の自転軌道とが交差する。即ち、公転台９２の回転により圧粉成形体３０が一周公転する間に、圧粉成形体３０がバリ取りブラシ１の外接円の内側（外側）から外側（内側）へ移動し、更にその外側（内側）から内側（外側）へ移動する。その圧粉成形体３０のバリ取りブラシ１の内外への動きに伴い、圧粉成形体３０の周縁部全域をバリ取り加工できる。また、この形態のように一つのバリ取りブラシ１で複数の圧粉成形体３０を同時にバリ取り加工する場合でも、全ての圧粉成形体３０の周縁部に毛材１０を接触させられ、全ての圧粉成形体３０のバリ取り加工を良好に行える。
【００６３】
公転台９２の回転方向は、バリ取りブラシ１の回転方向に対して同一方向としてもよいし反対方向としてもよい。いずれの場合でも、上述のように公転台９２とバリ取りブラシ１の回転軸が互いにずれていることでバリ取り加工を良好に行えるからである。
【００６４】
公転台９２の回転数は、適宜設定できる。公転台９２の回転数が大きくなるほど研削力が高くなり、バリを効果的に除去できる。公転台９２の回転数は、例えば、５ｒｐｍ以上３０ｒｐｍ以下程度が挙げられる。
【００６５】
バリ取りブラシ１の回転方向は、バリ取り加工の開始から終了まで終始一貫して同一方向として行ってもよいが、特に圧粉成形体３０を公転させる場合、バリ取り加工の途中で少なくとも一回反転させて行うことが好ましい。そうすれば、圧粉成形体３０の周縁部に均一かつサイズの大きい面取りを施すことができる。特に、バリ取りブラシ１の回転方向を終始一貫して同一方向とする場合に比較して、圧粉成形体３０の周縁部に偏りのない均質なバリ取り加工を施し易い。圧粉成形体３０の周縁部に対して一方向ではなく双方向からバリ取りブラシ１の毛材１０を接触させられるからである。その上、バリ取りブラシ１が均等に摩耗させられて局所的な減りが生じ難い。例えば、図４の丸付き数字１の実線の太矢印で示すように、バリ取りブラシ１が公転台９２の回転方向と反対方向に回転している場合、バリ取り加工の途中で、丸付き数字２の破線の太矢印で示すように、バリ取りブラシ１を公転台９２の回転方向と同一方向に回転させる。バリ取りブラシ１の回転方向の反転は、一旦、バリ取りブラシ１を圧粉成形体３０から逃がしてから行うとよい。
【００６６】
バリ取りブラシ１の反転回数は、特に限定されないが、公転台９２の回転方向と同一方向にバリ取りブラシ１を回転させてバリ取り加工を行う回数と、反対方向にバリ取りブラシ１を回転させてバリ取り加工を行う回数とが同一回数となるように選択することが好ましい。バリ取りブラシ１の反転回数は、奇数回、例えば、１、３回程度が挙げられる。
【００６７】
バリ取りブラシ１の回転数は、適宜設定できる。バリ取りブラシ１の回転数を上げるほど研削力が高くなり、バリ３１を効果的に除去できる。また、回転数を上げ過ぎると、毛材１０の先端が遠心力によって広がることで、切込量が一定にならないことがある。バリ取りブラシ１の回転数は、バリ取りブラシ１の径にもよるが、例えば、バリ取りブラシ１の外径が１６０ｍｍの場合、１０００ｒｐｍ以上２０００ｒｐｍ以下程度が挙げられる。なお、バリ取りブラシ１の回転数は、バリ取りブラシ１の最外周でのバリ取りブラシ１の回転速度（周速）が一定の範囲内に収まるように設定することが好ましく、バリ取りブラシ１の直径に応じて適宜設定することが望ましい。
【００６８】
〈切込量〉
バリ取りブラシ１の切込量ｃは、例えば、１ｍｍ以上５ｍｍ以下が好ましい。切込量とは、毛材１０の端面が圧粉成形体３０の端面３０１に接触してから端面３０１からの深さ方向へブラシの移動量のことである。換言すれば、図６に示すように、毛材１０の一部の端面を圧粉成形体３０の端面３０１に接触させたとき、圧粉成形体３０の端面３０１から、端面３０１に接触していない毛材１０の残部の端面までの距離のことである。切込量ｃが大きいほど、毛材１０の端面がバリ３１に押し付けられることから研削力が高くなるが、大きすぎると、バリ取り加工後の圧粉成形体３０（圧粉磁心）の角部に形成される面取り部の面取り長さが必要以上に大きくなる。切込量ｃを１ｍｍ以上とすれば、バリ３１を効果的に除去することができる。切込量ｃを５ｍｍ以下とすれば、角部に形成される面取り部の面取り長さ（後述）を所望の長さにすると共に、面取り部の形状を所望の形状にできる。つまり、バリ取り加工後の圧粉成形体３０（圧粉磁心）の角部を所望のサイズのＲ形状やＣ形状に仕上げられる。切込量ｃは、２ｍｍ超４ｍｍ以下が特に好ましい。
【００６９】
〈面取り部の面取り長さ〉
バリ取り加工によって、圧粉成形体３０の角部に、面取り長さが０．２５ｍｍ以上の面取り部を形成することが好ましい。角部における面取り部の面取り長さを０．２５ｍｍ以上にすれば、角部が欠け難い圧粉磁心を製造できる。面取り部の面取り長さについて、図７を用いて説明する。図７は、バリ取り加工後の圧粉成形体３０’を示す図である。圧粉成形体３０’の角部３０２には、面取り部３２が形成されている（図７中、破線丸囲み部分の拡大断面図参照）。面取り部３２の面取り長さとは、面取り部３２を斜辺とする直角三角形の２辺の各辺の長さａ，ｂのことであり、面取り長さが０．２５ｍｍ以上とは、両辺の長さａ，ｂがそれぞれ０．２５ｍｍ以上であることをいう。面取り部３２の形状は、Ｒ面取りのようなＲ形状（曲面状）でもよいし、Ｃ面取りのようなＣ形状（平面状）でもよい。面取り長さの上限値は特に問わないが、大きすぎると、コイルと組み合わせた際の磁路の有効断面積が少なくなる。面取り長さは、１ｍｍ以下とすることが好ましい。面取り長さを０．２５ｍｍ以上１ｍｍ以下とするには、例えば、上述した切込量（１ｍｍ以上５ｍｍ以下）とすることが挙げられる。面取り長さは、０．３ｍｍ超にでき、更には０．３５ｍｍ以上にできる。面取り長さは、０．８ｍｍ以下にでき、更には０．７０ｍｍ以下にできる。なお、面取り部３２の面取り長さａ，ｂは、切込量などの加工条件によって異なることがある。
【００７０】
〈加工環境〉
加工環境は、ドライ加工でもウェット加工でも特に問わない。ドライ加工であれば、毛材１０をクーラント液等を介することなく圧粉成形体３０に接触させられるため研削力が高いものの、加工に伴う毛材１０の温度上昇の抑制が困難で、毛材１０が摩耗し易いため連続した長時間の加工が困難である。一方、クーラント液を十分に供給しながらバリ取り加工を行うウェット加工であれば、バリ取り加工中、クーラント液によって毛材１０（図４参照）を冷却できるので、連続した長時間の加工であっても、加工に伴う毛材１０の温度上昇を抑制でき、毛材１０の摩耗を抑制できる。加えて、除去したバリや摩耗した砥粒入り樹脂繊維の洗浄効果も期待できる。但し、ウェット加工の場合は、毛材１０の端面とバリ３１との接触箇所に入り込んだクーラント液が潤滑剤として働き、研削力が落ちることで、バリ取り能力が低下するおそれがある。そこで、ドライ加工とウェット加工との中間のセミドライ加工を採用するとよい。具体的には、クーラント液をミスト状にして毛材１０に吹き付けることで、毛材１０の冷却を行いながら、クーラント液による潤滑効果を抑制する。或いは、圧粉成形体３０の端面３０１の毛材１０が接触していない箇所にクーラント液をかけることで、毛材１０の冷却を行いながら、クーラント液をブラシ１の回転によって飛散させて、クーラント液による潤滑効果を抑制する。上記セミドライ加工であれば、毛材１０を冷却できながら、クーラント液による研削力の低下も抑制できるので、毛材１０の寿命を向上しつつ研削力の低下を抑制でき、長時間にわたってバリ取り能力が低下することなく加工を行える。
【００７１】
［熱処理工程］
実施形態に係る圧粉磁心の製造方法は、更に、圧粉成形体に熱処理を施す熱処理工程を備えてもよい。この熱処理は、加圧成形によって圧粉成形体中の軟磁性粒子に導入された歪みを除去する。軟磁性粒子に導入された歪みを除去すれば、圧粉磁心のヒステリシス損を低減でき、圧粉磁心の磁気特性を向上できる。熱処理温度は、例えば３００℃以上７００℃以下が挙げられる。熱処理温度を３００℃以上とすれば、軟磁性粒子に導入された歪みを効果的に除去でき、７００℃以下とすれば、軟磁性粒子の表面に形成された絶縁被膜の損傷を抑制できる。好ましい熱処理温度は４００℃以上である。熱処理雰囲気は、大気中でもよいが、窒素ガス雰囲気やアルゴンなどの不活性ガス雰囲気とすると、軟磁性粒子の酸化を抑制できる。熱処理工程は、成形工程後、バリ取り工程前に実施してもよいし、バリ取り工程後に実施してもよい。
【００７２】
〔圧粉磁心の製造方法の作用効果〕
上述した圧粉磁心の製造方法によれば、柔軟性と剛性とをバランスよく兼ね備える砥粒入り樹脂繊維のバリ取りブラシを用いることで、圧粉成形体を損傷させることなく圧粉成形体の端面に生じたバリを効率よく除去できる。また、バリ取り加工を大きな切込量で行えば、バリの効率的な除去と同時に所望のサイズ及び形状（Ｒ形状やＣ形状）の面取り部の形成も可能である。
【００７３】
〔圧粉磁心〕
実施形態１に係る圧粉磁心は、上述した圧粉磁心の製造方法によって得られたものである。圧粉磁心の形状は、バリ取り加工後の圧粉成形体の形状と実質的に同一であり、棒状、柱状、ブロック状、板状、環状など種々の形状が挙げられる。
【００７４】
圧粉磁心は、バリが除去されていることから、圧粉磁心をコイル部品に使用した際に、バリによってコイルの巻線の絶縁被膜を傷付けたり、バリが欠落することによってコイル部品が動作不良を起こすことを防止できる。また、複数の圧粉磁心を組み合わせてコイル部品の磁心を構成する場合、圧粉磁心の端面同士を突き合わせて接合する際、端面のバリが除去されていることで、バリによって端面間にギャップが形成されるがことなく、磁気特性の低下を抑制できる。
【００７５】
上述した圧粉磁心の製造方法によれば、バリ取り加工後の圧粉成形体の角部を所望のサイズ及び形状の面取り部に仕上げることが可能であり、角部がＲ形状やＣ形状に形成された圧粉磁心を得ることができる。角部がＲ形状やＣ形状に形成された圧粉磁心としては、具体的には、図７に示すバリ取り加工後の圧粉成形体３０’のように、角部３０２に面取り長さが０．２５ｍｍ以上の面取り部３２を有することが挙げられる。より好ましい面取り長さは、０．３ｍｍ超、更に０．３５ｍｍ以上である。面取り長さの上限値は特に問わないが、大きすぎると、コイルと組み合わせた際の磁路の有効断面積が少なくなるので、１ｍｍ以下が挙げられる。
【００７６】
〔コイル部品〕
実施形態１に係るコイル部品は、巻線を巻回してなるコイルと、コイルが配置される磁心とを備え、磁心の少なくとも一部が上述した圧粉磁心である。巻線は、代表的には、導体の表面に絶縁被覆を有する被覆線が挙げられる。導体としては、銅、銅合金、アルミニウム、アルミニウム合金などの導電性材料からなる丸線や平角線が挙げられる。絶縁被覆の構成材料は、ポリアミドイミド樹脂、ポリイミド樹脂、ポリエステルイミド樹脂、ポリエステル樹脂などの絶縁性樹脂が挙げられる。コイル部品の磁心は、磁心の全部が上記圧粉磁心で構成されていてもよく、その場合、１つの上記圧粉磁心で構成されていてもよいし、複数の上記圧粉磁心を組み合わせて構成してもよい。また、コイル部品の磁心は、磁心の一部のみが上記圧粉磁心で構成されていてもよく、その場合、電磁鋼鈑を積層した積層鋼鈑や、樹脂中に軟磁性粉末が分散された磁粉分散樹脂成形体などの別の材料と組み合わせて構成してもよい。コイル部品の具体例としては、例えば、チョークコイル、リアクトル、トランス、モータ、アンテナ、燃料インジェクタ、イグニッションコイルなどが挙げられる。
【００７７】
《実施形態２》
〔圧粉磁心の製造方法〕
実施形態２に係る圧粉磁心の製造方法は、実施形態１と同様、成形工程とバリ取り工程とを備える。実施形態２の圧粉磁心の製造方法は、バリ取り工程で、圧粉成形体を公転させることに加えて自転させる点が実施形態１と相違する。以下、主として図８を参照し、実施形態１との相違点を中心に説明する。
【００７８】
［バリ取り工程］
バリ取り加工は、上述した実施形態１と同様、図３で説明したバリ取りブラシ１を用いて行う。バリ取り加工は、圧粉成形体３０を公転させると共に自転させて行う。圧粉成形体３０を自転させるには、設置台９１を自転させることで行える。設置台９１の自転は、設置台９１を回転させるモータなどの駆動源（図示略）を備える公転台９２を用いて、その駆動源により行うことが挙げられる。圧粉成形体３０は、設置台９１に載置されて、設置台９１が回転することで自転し、公転台９２が回転するにより設置台９１が公転することで公転する。なお、図８では、説明の便宜上、回転方向を示す太矢印は、複数の設置台９１のうち一つの設置台９１にのみ付して、他の設置台９１では省略しているが、他の設置台９１も同様の方向に自転している。
【００７９】
設置台９１と公転台９２の回転方向は、互いに同一方向としてもよいし、互いに反対方向としてもよい。ここでは、設置台９１及び公転台９２の回転方向は、互いに同一方向とし、バリ取りブラシ１と逆方向としている。
【００８０】
設置台９１の自転回数は、適宜設定できる。設置台９１の自転回数とは、公転台の１周当たりの回転数を言う。設置台９１の自転回数は、例えば、１回以上５回以下程度が挙げられる。設置台９１の回転数は、例えば、５ｒｐｍ以上２５０ｒｐｍ以下程度が挙げられる。
【００８１】
なお、実施形態２のように圧粉成形体３０を公転させると共に自転させる場合、実施形態１のようにバリ取りブラシ１の回転方向を反転させてもよいし反転させなくてもよい。
【００８２】
〔圧粉磁心の製造方法の作用効果〕
上述した圧粉磁心の製造方法によれば、圧粉成形体の周縁部にサイズの大きい面取りを施すことができる。また、圧粉成形体を公転させると共に自転させることで圧粉成形体の周縁部に対して種々の方向からバリ取りブラシの毛材を接触させ易い。そのため、圧粉成形体の角部に偏りのない均質なバリ取り加工を施し易い。その上、バリ取りブラシが均等に摩耗させられて局所的な減りが生じ難い。
【００８３】
〔試験例１〕
圧粉成形体にバリ取り加工を施して圧粉磁心を作製し、圧粉磁心の角部の評価を行った。
【００８４】
圧粉成形体として、表１に示す圧粉成形体Ａ、Ｂを作製した。圧粉成形体Ａ，Ｂは、軟磁性粉末として、平均粒径が０．２５ｍｍ（２５０μｍ）の純鉄粉を使用した。各純鉄粉には、リン酸塩化成処理を施して、鉄粒子の表面にリン酸塩からなる絶縁被膜（厚さ約２０ｎｍ以上４０ｎｍ以下）を形成した。
【００８５】
図１に例示したような金型を用いて、軟磁性粉末を表１に示す成形条件（成形圧力）で加圧成形して、圧粉成形体を得た後、表１に示す熱処理条件（熱処理温度・熱処理雰囲気）で熱処理を施した。圧粉成形体Ａの形状は、２０ｍｍ四方（□２０ｍｍ）×高さ２０ｍｍの角柱状とし、圧粉成形体Ｂの形状は、直径φ２０ｍｍ×高さ２０ｍｍの円柱状とした。圧粉成形体Ａ、Ｂの密度の測定結果を表１に併せて示す。密度は、サイズと重量から算出した。
【００８６】
加圧成形して得られた圧粉成形体Ａ、Ｂについて、バリの有無を確認したところ、端面にバリが発生していた。圧粉成形体Ａ、Ｂについて、バリの根元厚さ及び高さ（図２参照）を測定したところ、圧粉成形体Ａ，Ｂ共に、平均で根元厚さが０．１３ｍｍ、高さが０．１０ｍｍであった。
【００８７】
【表１】
0006338950.tif 000002
【００８８】
バリ取り加工には、表２に示すバリ取りブラシａ〜ｃを用いた。バリ取りブラシａ〜ｃの構成は、図３を参照して説明したバリ取りブラシ１と同様であり、毛材とホルダとスリーブとを備える。表２には、毛材を構成する繊維の種類、材質、砥粒の材質及び番手（＃）、毛材の直径（ｍｍ）、毛材の毛丈（ｍｍ）、スリーブの外径（ｍｍ）を示す。
【００８９】
【表２】
0006338950.tif 000003
【００９０】
圧粉成形体Ａ、Ｂにバリ取りブラシａ〜ｃを用いてバリ取り加工を行い、圧粉磁心の試料Ｎｏ．１−１〜１−３を作製した。各試料Ｎｏ．１−１〜１−３において、試験対象として用いた圧粉成形体Ａ、Ｂと、バリ取り加工に用いたバリ取りブラシａ〜ｃの組み合わせを表３に示す。
【００９１】
（試料Ｎｏ．１−１〜１−３）
試料Ｎｏ．１−１〜１−３の圧粉磁心の作製（バリ取り加工）は、表３に示す切込量ｃ（ｍｍ）で、表３に示す回転数にバリ取りブラシを自転させて行った。このバリ取り加工に当たって試料Ｎｏ．１−１〜１−３では、図４及び５を参照して説明した設置台９１と公転台９２とを備える回転盤９０を用いた。ここでは、設置台９１及び公転台９２の両方とも回転させることで、圧粉成形体を公転させると共に自転させた。設置台９１と公転台９２の回転方向は、同方向とし、バリ取りブラシの回転方向に対しては逆方向とした。設置台９１の自転回数（回）と公転台９２の回転数（ｒｐｍ）を表３に示す。設置台９１の自転回数（回）とは、公転台９２の１周当たりの回転数をいう。バリ取り加工時間は、１６ｓｅｃとした。加工環境は、クーラント液を使用しないドライ加工（乾式）である。
【００９２】
（評価）
試料Ｎｏ．１−１〜１−３の圧粉磁心に対し、端面の周縁部（角部）を観察してバリの有無及び面取り部の形成の有無を確認し、角部における面取り部の面取り長さを測定した。面取り長さの測定は、輪郭形状測定機（株式会社東京精密製コンターレコード）を用いて行い、図７を用いて説明したように、面取り部を斜辺とする直角三角形の２辺の各辺の長さａ，ｂを求めた。その結果を表３に示す。いずれの試料も、長さａとｂとが略同等であったため、表３には、各辺の長さａ，ｂのうち、長さｂの値を示している。
【００９３】
【表３】
0006338950.tif 000004
【００９４】
砥粒入り樹脂繊維を用いてバリ取り加工した試料Ｎｏ．１−１、１−２は、圧粉成形体の角部が欠けることなくバリが除去された圧粉磁心が得られた。一方、金属繊維のバリ取りブラシを用いてバリ取り加工した試料Ｎｏ．１−３は、圧粉成形体の角部が大きく欠けた圧粉磁心が得られた。この結果から、砥粒入り樹脂繊維で構成した毛材を備えるバリ取りブラシを用いて圧粉成形体のバリ取りを行うことで、圧粉成形体を損傷させることなく圧粉成形体の端面に生じたバリを効率よく除去できることが分かった。バリ取りブラシを自転させ、圧粉成形体を公転させると共に自転させてバリ取り加工した試料Ｎｏ．１−１、１−２は、面取り部が形成されており、その面取り長さが０．２５ｍｍ以上１ｍｍ以下であった。
【００９５】
〔試験例２〕
試験例１と同様にして、圧粉成形体にバリ取り加工を施して圧粉磁心を作製し、圧粉磁心の角部の評価を行う。
【００９６】
圧粉成形体として、試験例１の圧粉成形体Ａと同様にして、圧粉成形体Ｃを作製する。圧粉成形体Ｃは、軟磁性粉末の平均粒径、成形圧力、及び熱処理雰囲気が圧粉成形体Ａと相違し、熱処理温度、形状、及びサイズが圧粉成形体Ａと同じである。即ち、平均粒径が０．０６ｍｍ（６０μｍ）の純鉄粉を使用し、成形圧力は６４０ＭＰａ、熱処理雰囲気は窒素雰囲気とする。圧粉成形体Ｃの密度は、サイズと重量から算出すると７．２ｇ／ｃｍ３程度となる。圧粉成形体Ｃのバリの根元厚さ及び高さは、試験例１と同様にして測定すると、平均で根元厚さが０．０４ｍｍ、高さが０．０４ｍｍ程度となる。
【００９７】
バリ取り加工には、表４に示すバリ取りブラシｄ〜ｆを用いる。バリ取りブラシｄ〜ｆの構成は、図３を参照して説明したバリ取りブラシ１と同様であり、毛材とホルダとスリーブとを備える。表４には、毛材を構成する繊維の種類、材質、砥粒の材質及び番手（＃）、毛材の直径（ｍｍ）、毛材の毛丈（ｍｍ）、スリーブの外径（ｍｍ）を示す。
【００９８】
【表４】
0006338950.tif 000005
【００９９】
試験例１の圧粉成形体Ａと圧粉成形体Ｃとに試験例１のバリ取りブラシｂとバリ取りブラシｄ〜ｆを用いてバリ取り加工を行い、圧粉磁心の試料Ｎｏ．２−１〜２−４を作製する。各試料Ｎｏ．２−１〜２−４において、試験対象として用いる圧粉成形体Ａ、Ｃと、バリ取り加工に用いるバリ取りブラシｂ、ｄ〜ｆの組み合わせを表５に示す。
【０１００】
（試料Ｎｏ．２−１〜２−３）
試料Ｎｏ．２−１〜２−３の圧粉磁心の作製（バリ取り加工）は、試験例１と同様、設置台９１及び公転台９２の両方とも回転させて圧粉成形体を公転させると共に自転させ、表５に示す切込量ｃ（ｍｍ）で、表５に示す回転数にバリ取りブラシを自転させて行う。設置台９１と公転台９２の回転方向は、同方向とし、バリ取りブラシの回転方向に対しては逆方向とする。設置台９１の自転回数（回）と公転台９２の回転数（ｒｐｍ）を表５に示す。バリ取り加工時間は、１６ｓｅｃとする。加工環境は、クーラント液を使用しないドライ加工（乾式）である。
【０１０１】
（試料Ｎｏ．２−４）
試料Ｎｏ．２−４の圧粉磁心の作製（バリ取り加工）は、表５に示す切込量ｃ（ｍｍ）で、表５に示す回転数にバリ取りブラシを自転させて行う。試料Ｎｏ．２−４では、回転盤９０を用いない。即ち、設置台９１及び公転台９２の両方とも回転させず、圧粉成形体を公転も自転もさせない。公転数と自転回数の欄の「−」は、それぞれ回転させていないことを示す。バリ取り加工時間は、１６ｓｅｃとする。加工環境は、ドライ加工（乾式）である。
【０１０２】
（評価）
試料Ｎｏ．２−１〜２−４の圧粉磁心に対し、試験例１と同様にして端面の周縁部（角部）を観察してバリの有無及び面取り部の形成の有無を確認し、角部における面取り部の面取り長さを測定する。その結果を表５に示す。いずれの試料も、長さａとｂとが略同等であるため、表５には、各辺の長さａ，ｂのうち、長さｂの値を示している。
【０１０３】
【表５】
0006338950.tif 000006
【０１０４】
試験例１と同様、砥粒入り樹脂繊維を用いてバリ取り加工する試料Ｎｏ．２−１〜２−３は、圧粉成形体の角部が欠けることなくバリが除去された圧粉磁心が得られる。また、バリ取りブラシを自転させ、圧粉成形体を公転させると共に自転させてバリ取り加工する試料Ｎｏ．２−１〜２−３は、面取り部が形成されており、その面取り長さが０．２５ｍｍ以上１ｍｍ以下である。一方、バリ取りブラシを自転させるが、圧粉成形体を公転も自転もさせない試料Ｎｏ．２−４は、面取り部が形成されており、その面取り長さが０．１８ｍｍである。この結果から、バリ取りブラシを自転させ、圧粉成形体を公転させると共に自転させてバリ取り加工を行うことで、圧粉成形体を公転や自転させずにバリ取り加工を行う場合に比べて、面取り長さの大きい圧粉磁心が得られると考えられる。
【産業上の利用可能性】
【０１０５】
本発明の圧粉磁心は、各種のコイル部品（例えば、リアクトル、トランス、モータ、チョークコイル、アンテナ、燃料インジェクタ、イグニッションコイル（点火コイル）など）の磁心やその素材に好適に利用できる。本発明のコイル部品は、例えば、チョークコイル、リアクトル、トランス、モータ、アンテナ、燃料インジェクタ、イグニッションコイルなどに利用することができる。本発明の圧粉磁心の製造方法は、上記圧粉磁心の製造に好適に利用できる。
【符号の説明】
【０１０６】
１  バリ取りブラシ
１０  毛材  １１  砥粒入り樹脂繊維
１５  ホルダ
２０  スリーブ  ２１  軸部
３０、３０’  圧粉成形体
３０１  端面  ３０２  角部
３１  バリ  ３２  面取り部
９０  回転盤
９１  設置台  ９２  公転台
１００  金型
１１０  ダイ  １２０  下パンチ  １２１  上パンチ
２００  軟磁性粉末
【図１】
0006338950.tif 000007
【図２】
0006338950.tif 000008
【図３】
0006338950.tif 000009
【図４】
0006338950.tif 000010
【図５】
0006338950.tif 000011
【図６】
0006338950.tif 000012
【図７】
0006338950.tif 000013
【図８】
0006338950.tif 000014